ПИГМЕНТ НА ОСНОВЕ ДИОКСИДА ТИТАНА, СПОСОБЫ ПОЛУЧЕНИЯ ПИГМЕНТА НА ОСНОВЕ ДИОКСИДА ТИТАНА И ПИГМЕНТ, ПОЛУЧЕННЫЙ ОДНИМ ИЗ ЭТИХ СПОСОБОВ, ДЕКОРАТИВНАЯ БУМАГА, СПОСОБ ИЗГОТОВЛЕНИЯ ДЕКОРАТИВНОЙ БУМАГИ, СПОСОБ ИЗГОТОВЛЕНИЯ ДЕКОРАТИВНЫХ МАТЕРИАЛОВ ПОКРЫТИЙ И ДЕКОРАТИВНЫЕ МАТЕРИАЛЫ ПОКРЫТИЙ

1. Пигмент на основе диоксида титана, включающий частицы диоксида титана, имеющие слой покрытия, включающий фосфат алюминия и оксид алюминия, отличающийся тем, что этот слой дополнительно включает полые частицы.
2. Пигмент по п.1, отличающийся тем, что его частицы характеризуются средним диаметром от 5 до 1000 нм.
2
3
3. Пигмент по п.1, отличающийся тем, что слой включает алюминий при содержании в пересчете на оксид алюминия (AlO), мас.%: 1,0÷9,0.
2
5
4. Пигмент по п.1, отличающийся тем, что слой включает фосфор при содержании в пересчете на РО, мас.%: 1,0÷5,0.
5. Способ получения пигмента на основе диоксида титана, частицы которого покрыты слоем, отличающийся тем, что сначала получают водную суспензию исходного диоксида титана, затем добавляют алюминий-содержащий и фосфор-содержащий компоненты, после чего добавляют компоненты, содержащие полые частицы, и, наконец, доводят рН суспензии до 4÷9.
6. Способ по п.5, отличающийся тем, что при получении водной суспензии исходного диоксида титана и при добавлении алюминий-содержащего и фосфор-содержащего компонентов поддерживают рН, по меньшей мере, 10.
7. Способ по п.5, отличающийся тем, что при добавлении алюминий-содержащего и фосфор-содержащего компонентов поддерживают рН суспензии менее 4.
8. Способ по п.5, отличающийся тем, что в нем используют полые частицы, характеризующиеся средним диаметром от 5 до 1000 нм.
9. Способ по п.5, отличающийся тем, что он дополнительно включает в себя нанесение слоя оксида алюминия при рН от 4 до 9.
2
3
10. Способ по п.5, отличающийся тем, что алюминий-содержащие компоненты добавляют до содержания в пересчете на оксид алюминия (AlO), мас.%: 1,0÷9,0.
2
5
11. Способ по п.5, отличающийся тем, что фосфор-содержащие компоненты добавляют до содержания в пересчете на РО, мас.%: 1,0÷5,0.
12. Способ п.5, отличающийся тем, что одновременно с добавлением к суспензии алюминий-содержащих и фосфор-содержащих компонентов, в нем дополнительно добавляют растворы солей, таких как соли Се, Ti, Si, Zr или Zn.
13. Способ по п.9, отличающийся тем, что он дополнительно включает в себя доведение рН суспензии до 5÷8.
14. Способ по п.5, отличающийся тем, что в нем при доведении рН до 4÷9 используют кислые растворы солей металлов, таких как соли Се, Ti или Zr.
15. Способ по п.5, отличающийся тем, что он дополнительно включает в себя обработку частиц пигмента нитратами до содержания нитрата в готовом пигменте менее 1,0 мас.%.
16. Способ по п.5, отличающийся тем, что он дополнительно включает в себя измельчение частиц пигмента при добавлении органических веществ.
17. Способ получения пигмента на основе диоксида титана, частицы которого покрыты слоем, отличающийся тем, что сначала получают водную суспензию исходного диоксида титана, при рН не менее 10, затем добавляют алюминий-содержащий и фосфор-содержащий компоненты, при поддержании рН, по меньшей мере, 10, затем добавляют компоненты, содержащих полые частицы, после чего доводят рН суспензии до 4÷9 и, наконец, при рН от 4 до 9 наносят алюминий-оксидное покрытие.
18. Пигмент на основе диоксида титана, отличающийся тем, что он является полученным способом по п.5.
19. Применение пигмента на основе диоксида титана по любому из пп.1 или 18 в качестве средства при изготовлении декоративной бумаги.
20. Декоративная бумага, отличающаяся тем, что она включает в себя пигмент на основе диоксида титана по любому из пп.1 или 18.
21. Применение декоративной бумаги, включающей пигмент на основе диоксида титана по любому из пп.1 или 18, в качестве средства при изготовлении декоративных материалов покрытия.
22. Декоративные материалы покрытия, отличающиеся тем, что они содержат декоративную бумагу по п.20.